(57)【特許請求の範囲】
【請求項１】
ポリオレフィン系樹脂及び白色無機難燃剤を構成成分に有するポリオレフィン系樹脂組成物よりなる基材フィルム層の一方の表面に粘着層を設けたノンハロゲン粘着テープにおいて、該基材フィルム層の他方の表面にポリオレフィン系樹脂及び粘着付与樹脂を構成成分に有する樹脂組成物よりなる外側フィルム層を設けたことを特徴とするノンハロゲン粘着テープ。
【請求項２】
白色無機難燃剤が水酸化マグネシウム、水酸化アルミニウム、酸化スズ、酸化アンチモン、水酸化ジルコニウム及びメタホウ酸バリウムから選ばれる少なくとも１種の難燃剤であることを特徴とする請求項１記載のノンハロゲン粘着テープ。
【請求項３】
粘着付与樹脂がロジンエステル系樹脂等のロジン誘導体、テルペン系樹脂、フェノール系樹脂、水素化石油樹脂等の脂肪族系石油樹脂及び芳香族系石油樹脂から選ばれる少なくとも１種の樹脂であることを特徴とする請求項１又は２記載のノンハロゲン粘着テープ。
【請求項４】
ポリオレフィン系樹脂及び粘着付与樹脂を構成成分に有する樹脂組成物が、ポリオレフィン系樹脂１００重量部に対して粘着付与樹脂１〜５０重量部の割合で含有することを特徴とする請求項１，２又は３記載のノンハロゲン粘着テープ。
【発明の詳細な説明】
【０００１】
【発明の属する技術分野】
本発明は、ポリオレフィン系樹脂及び白色無機難燃剤を構成成分に有する樹脂組成物よりなる基材フィルム層の一方の表面に粘着層を設けたノンハロゲン粘着テープに関し、さらに詳しくは、自動車用組電線の結束、車両、航空機、船舶、機械製品等の保護、或いは、電気機器の絶縁に用いられるノンハロゲン粘着テープに関する。
【０００２】
【従来の技術】
従来、自動車用組電線の結束、車両、航空機、船舶、機械等の保護、或いは、電気機器の絶縁に用いられる難燃性の粘着テープにおける基材フィルム層として、ポリ塩化ビニル等のハロゲン化ビニル樹脂を含有する樹脂組成物を原料とするフィルムが使用されてきた。ハロゲン化ビニル樹脂フィルムは、焼却処分する際に有害ガスを発生するので、最近では、エチレン−エチルアクリレート共重合（以下、「ＥＥＡ」という）、ポリエチレン樹脂（以下、「ＰＥ」という）等のポリオレフィン系樹脂に水酸化マグネシウム等の白色無機系難燃剤を多量に含有させたノンハロゲン樹脂組成物を原料とするフィルムが使用され始めている。
【０００３】
このようなフィルムを用いたノンハロゲン粘着テープは、例えば、ＥＥＡ、ＰＥ等のポリオレフィン系樹脂１００重量部及び水酸化マグネシウム等の白色無機系難燃剤１００重量部からなるノンハロゲン樹脂組成物をインフレーション法等により成形してフィルムとし、このフィルムの一方の表面に粘着組成物を被覆した後、このフィルムをスリット状に切断し、巻き取ることにより製造されてきた。粘着組成物としては、例えば、天然ゴム５０重量部、アクリル系粘着剤２５重量部及び粘着付与剤粘着剤２５重量部からなる樹脂組成物が用いられてきた。
【０００４】
【発明が解決しようとする課題】
ポリオレフィン系樹脂に水酸化マグネシウム等の白色無機系難燃剤を多量に含有させたポリオレフィン系樹脂組成物よりなる基材フィルム層の一方の表面に粘着層を設けたノンハロゲン粘着テープにおいては、水酸化マグネシウム等の白色無機系難燃剤は、基材フィルム層の内部では、該基材フィルム層を構成するポリオレフィン系樹脂中に分散・点在しており、そして、その基材フィルム層の他方の表面では、該白色無機系難燃剤は、露出したり、ポリオレフィン系樹脂の薄い膜に覆われたりしている。そのために、かかる基材フィルム層を用いたノンハロゲン粘着テープでは、巻き戻して使用する際に、基材フィルム層の他方の表面にもともと露出している白色無機難燃剤、及び、白色無機難燃剤を覆うポリオレフィン系樹脂の薄い膜が剥がされて新たに露出した白色無機難燃剤、により白く見える、いわゆる、白色無機難燃剤による基材フィルム層の「白化」が生じるために、ノンハロゲン粘着テープの外観（見栄え）が悪化するという問題があった。
【０００５】
本発明は、かかる問題を解決することを目的としている。
即ち、本発明は、白色無機難燃剤による基材フィルム層の「白化」を原因とする外観の悪化を防止しする共に基材フィルム層の背面に対する粘着力の低下を防止したノンハロゲン粘着テープを提供することを目的としている。
【０００６】
【課題を解決するための手段】
本発明者は、上記問題を解決するために、ポリオレフィン系樹脂及び白色無機難燃剤を構成成分に有する樹脂組成物よりなる基材フィルム層の一方の表面に粘着層を設け、そして、該基材フィルム層の他方の表面に低密度ポリエチレン等のポリオレフィン系樹脂よりなる樹脂層を設けたところ、基材フィルム層の「白化」を原因とするノンハロゲン粘着テープの外観の悪化は改善されたが、基材フィルム層の背面に対する粘着力の低下が生じてしまい、上記問題の解決には至らなかった。そこで、本発明者は、実験をさらに積み重ね、該基材フィルム層の他方の表面に低密度ポリエチレン（以下、「ＬＤＰＥ」という）等のポリオレフィン系樹脂及び粘着付与樹脂を構成成分に有する樹脂組成物よりなる外側フィルム層を設けたところ、基材フィルム層の「白化」を原因とするノンハロゲン粘着テープの外観の悪化を防止すると共に基材フィルム層の背面に対する粘着力の低下を防止できることを見出して本発明を完成するに至った。
【０００７】
請求項１に記載された発明は、上記目的を達成するために、ポリオレフィン系樹脂及び白色無機難燃剤を構成成分に有するポリオレフィン系樹脂組成物よりなる基材フィルム層の一方の表面に粘着層を設けたノンハロゲン粘着テープにおいて、該基材フィルム層の他方の表面にポリオレフィン系樹脂及び粘着付与樹脂を構成成分に有する樹脂組成物よりなる外側フィルム層を設けたことを特徴とするノンハロゲン粘着テープである。
【０００８】
請求項２に記載された発明は、請求項１に記載された発明において、白色無機難燃剤が水酸化マグネシウム、水酸化アルミニウム、酸化スズ、酸化アンチモン、水酸化ジルコニウム及びメタホウ酸バリウムから選ばれる少なくとも１種の難燃剤であることを特徴とするものである。
【０００９】
請求項３に記載された発明は、請求項１又は２に記載された発明において、粘着付与樹脂がロジンエステル系樹脂等のロジン誘導体、テルペン系樹脂、フェノール系樹脂、水素化石油樹脂等の脂肪族系石油樹脂及び芳香族系石油樹脂から選ばれる少なくとも１種の樹脂であることを特徴とするものである。
【００１０】
請求項４に記載された発明は、請求項１，２又は３に記載された発明において、ポリオレフィン系樹脂及び粘着付与樹脂を構成成分に有する樹脂組成物が、ポリオレフィン系樹脂１００重量部に対して粘着付与樹脂１〜５０重量部の割合で含有することを特徴とするものである。
【００１１】
【発明の実施の形態】
図１は、本発明の一実施の形態を示すノンハロゲン粘着テープの斜視図である。図１に示されるように、本発明のノンハロゲン粘着テープ１０は、ポリオレフィン系樹脂及び白色無機難燃剤を構成成分に有するポリオレフィン系樹脂組成物よりなる基材フィルム層１の一方の表面に粘着層２が設けられ、そして、該基材フィルム層１の他方の表面にポリオレフィン系樹脂及び粘着付与樹脂を構成成分に有する樹脂組成物よりなる外側フィルム層３が設けられている。
【００１２】
本発明のノンハロゲン粘着テープによれば、このように基材フィルム層１の他方の表面にポリオレフィン系樹脂及び粘着付与樹脂を構成成分に有する樹脂組成物よりなる外側フィルム層３が設けられているので、ノンハロゲン粘着テープ１０を巻き戻して使用する際に、従来のように、基材フィルム層１の他方の表面にもともと露出している白色無機難燃剤、及び、ポリオレフィン系樹脂の薄い膜が剥がされて新たに露出した白色無機難燃剤、により白く見える、いわゆる、白色無機難燃剤による基材フィルム層の「白化」が生じることはなく、しかも、基材フィルム層の背面に対する粘着力の低下もない。
【００１３】
本発明において用いられる「ポリオレフィン系樹脂」は、ハロゲンを含有していないポリオレフィン系樹脂であり、好ましくは、ＰＥ、ＥＥＡ、ＬＤＰＥ、ポリプロピレン、エチレン−メチルアクリレート共重合体、エチレン−酢酸ビニル共重合体、エチレン−プロピレン共重合体、エチレン−ヘキセン共重合体及びエチレン−オクテン共重合体から選ばれる少なくとも１種の樹脂であるが、これらのみに限定されるものではなく、本発明の目的に反しない限り、これら以外のハロゲンを含有していないポリオレフィン系樹脂であってもかまわない。
【００１４】
本発明において用いられる「白色無機難燃剤」は、例えば、水酸化マグネシウム、水酸化アルミニウム、酸化スズ、酸化アンチモン、水酸化ジルコニウム及びメタホウ酸バリウムから選ばれる少なくとも１種の難燃剤であるが、これらのみに限定されるものではなく、本発明の目的に反しない限り、これら以外の白色無機難燃剤であってもかまわない。
【００１５】
本発明において用いられる「粘着付与剤」は、好ましくは、ロジンエステル系樹脂等のロジン誘導体、テルペン系樹脂、フェノール系樹脂、水素化石油樹脂等の脂肪族系石油樹脂及び芳香族系石油樹脂から選ばれる少なくとも１種の樹脂が用いられるが、本発明の目的に反しない限り、その他の粘着付与剤であってもかまわない。
【００１６】
本発明における外側フィルム層３の厚さは、好ましくは、０．００５〜０．２ｍｍであり、さらに好ましくは、０．０１０〜０．０５０ｍｍである。そして、外側フィルム層を構成する樹脂組成物は、ポリオレフィン系樹脂１００重量部に対して粘着付与樹脂１〜５０重量部の割合で含有している。
【００１７】
本発明における基材フィルム層１及び外側フィルム層３は、例えば、圧延ロールによる熱圧着等の手段によりに積層成形される。このように成形された積層フィルムは、その片面、即ち、基材フィルム層１の表面にアクリル系エマルジョン粘着組成物が塗布され、テープ状に切断された後、巻き取られて、ノンハロゲン粘着テープとされる。この「ノンハロゲン粘着テープ」は、難燃性を有しているので、例えば、自動車用組電線の結束、車両、航空機、船舶、機械製品等の保護、或いは、電気機器の絶縁に有効に用いることができる。
【００１８】
【実施例】
（実施例１）
ＥＥＡ（日本ポリオレフィン社製、Ａ１１５０）１００重量部、水酸化マグネシウム（協和化学社製、キスマ５Ａ）１００重量部、及び、フタル酸ジオクチル（以下、「ＤＯＰ」という）１重量部以下をヘンシェルミキサー投入し、これらを常温から１００℃程度に加熱混合して、ノンハロゲンポリオレフィン系樹脂組成物とし、このノンハロゲンポリオレフィン系樹脂組成物をインフレーション法により成形して厚さ約０．１１ｍｍの基材フィルムとした。また、ＬＤＰＥ（日本ポリオレフィン社製、Ｌ５０１）１００重量部、水素化石油樹脂（荒川化学社製、アルコンＰ１２５）５重量部、及び、ＤＯＰ  １重量部以下をヘンシェルミキサー投入し、これらを常温から１００℃程度に加熱混合して、ノンハロゲンポリオレフィン系樹脂組成物とし、このノンハロゲンポリオレフィン系樹脂組成物をインフレーション法により成形して厚さ約０．１１ｍｍの外層フィルムとした。このようにして得られた基材フィルム及び外層フィルムを圧延ロールに通して熱圧着させることにより積層フィルムとした。そして、この積層フィルムの片面、即ち、基材フィルム層の表面に、天然ゴムラテックス５０重量部、アクリル系粘着剤（日本カーバイト社製、ＴＳ８０５）２５重量部、粘着付与剤（荒川化学工業社製、Ｅ７２５）３０重量部、酸化防止剤（吉富製薬社製、ＫＭ２１０６）３重量部及び軟化剤（協和発酵社製、ＤＯＰ）１０重量部、よりなる粘着組成物を約０．０３ｍｍの厚さに塗布し、テープ状に切断した後、巻き取ってノンハロゲン粘着テープとした。このノンハロゲン粘着テープは、巻き戻して目視試験をしたところ、「白化」が生じてなく、また、ＪＩＳ２１０７による背面粘着力（Ｎ／１０）を測定したところ、０．９３であった。
【００１９】
（実施例２）
実施例１と同様に約０．１１ｍｍの基材フィルムを形成した。また、ＬＤＰＥ（日本ポリオレフィン社製、Ｌ５０１）１００重量部、水素化石油樹脂（荒川化学社製、アルコンＰ１２５）２０重量部、及び、ＤＯＰ  １重量部以下をヘンシェルミキサー投入し、これらを常温から１００℃程度に加熱混合して、ノンハロゲンポリオレフィン系樹脂組成物とし、このノンハロゲンポリオレフィン系樹脂組成物をインフレーション法により成形して厚さ約０．１１ｍｍの外層フィルムとした。そして、このようにして得られた基材フィルム及び外層フィルムを用いて、実施例１と同様にしてノンハロゲン粘着テープとした。このノンハロゲン粘着テープは、巻き戻して目視試験をしたところ、「白化」が生じてなく、また、ＪＩＳ２１０７による背面粘着力（Ｎ／１０）を測定したところ、１．０８であった。
【００２０】
（比較例１）
実施例１と同様に約０．１１ｍｍの基材フィルムを形成した。この基材フィルムの片面に実施例１と同様に粘着組成物を約０．０３ｍｍの厚さに塗布し、テープ状に切断した後、巻き取ってノンハロゲン粘着テープとした。このノンハロゲン粘着テープは、巻き戻して目視試験をしたところ、「白化」が生じており、また、ＪＩＳ２１０７による背面粘着力（Ｎ／１０）を測定したところ、０．９３であった。
【００２１】
（比較例２）
実施例１と同様に約０．１１ｍｍの基材フィルムとした。また、ＬＤＰＥ（日本ポリオレフィン社製、Ｌ５０１）１００重量部、及び、ＤＯＰ  １重量部以下をヘンシェルミキサー投入し、これらを常温から１００℃程度に加熱混合して、ノンハロゲンポリオレフィン系樹脂組成物とし、このノンハロゲンポリオレフィン系樹脂組成物をインフレーション法により成形して厚さ約０．１１ｍｍの外層フィルムとした。そして、このようにして得られた基材フィルム及び外層フィルムを用いて、実施例１と同様にしてノンハロゲン粘着テープとした。このノンハロゲン粘着テープは、巻き戻して目視試験をしたところ、「白化」が生じてなく、また、ＪＩＳ２１０７による背面粘着力（Ｎ／１０）を測定したところ、０．５２であった。
【００２２】
【発明の効果】
本発明によれば、ノンハロゲン粘着テープにおいて、基材フィルム層の他方の表面にポリオレフィン系樹脂及び粘着付与樹脂を構成成分に有する樹脂組成物よりなる外側フィルム層が設けられているので、ノンハロゲン粘着テープを巻き戻して使用する際に、従来のように、白色無機難燃剤による基材フィルム層の「白化」を原因とする外観の悪化を防止し、しかも、基材フィルム層の背面に対する粘着力の低下を防止したノンハロゲン粘着テープを提供することができる。
【図面の簡単な説明】
【図１】本発明の一実施の形態を示すノンハロゲン粘着テープの斜視図である。
【符号の説明】
１  基材フィルム層
２  粘着層
３  外側フィルム層
１０  ノンハロゲン粘着テープ
【図１】
0003753364.tif 000002